(57)【要約】      （修正有）【課題】液晶材料として有用な化合物を簡便かつ効率的に得ることができる、汎用性が高い製造方法の提供。特に、簡便に−ＣＨＦ−ＣＨＦ−基の立体を制御する製造方法の提供。【解決手段】下式（１）で表される化合物を水素添加する、下式（２）で表される化合物[例えば、１−｛４−（４−プロピルシクロヘキシル）シクロヘキシル｝−１，２−ジフルオロプロパン]の製造方法。Ｒ1-(Ａ1)a-Ｚ1-(Ａ2)b-Ｚ2-(Ａ3)c-Ｚ3-(Ａ4)d-Ｚ4-ＣＦ＝ＣＦ-Ｚ5-(Ａ5)e-Ｚ6-(Ａ6)f-Ｒ2（１）、Ｒ1-(Ａ1)a-Ｚ1-(Ａ2)b-Ｚ2-(Ａ3)c-Ｚ3-(Ａ4)d-Ｚ4-ＣＨＦ-ＣＨＦ-Ｚ5-(Ａ5)e-Ｚ6-(Ａ6)f-Ｒ2（２）【選択図】なし【特許請求の範囲】
【請求項１】
下式（１）で表される化合物を水素添加する、下式（２）で表される化合物の製造方法。
Ｒ1-(Ａ1)a-Ｚ1-(Ａ2)b-Ｚ2-(Ａ3)c-Ｚ3-(Ａ4)d-Ｚ4-ＣＦ＝ＣＦ-Ｚ5-(Ａ5)e-Ｚ6-(Ａ6)f-Ｒ2      （１）
Ｒ1-(Ａ1)a-Ｚ1-(Ａ2)b-Ｚ2-(Ａ3)c-Ｚ3-(Ａ4)d-Ｚ4-ＣＨＦ-ＣＨＦ-Ｚ5-(Ａ5)e-Ｚ6-(Ａ6)f-Ｒ2      （２）
式中の記号は以下の意味を示す。
Ｒ1およびＲ2：相互に独立して、水素原子、ハロゲン原子、シアノ基、または炭素数１〜１８のアルキル基であり、該アルキル基中、１つ以上の水素原子はハロゲン原子で置換されていてもよく、炭素−炭素原子間（Ｃ−Ｃ）または該基の結合末端にエーテル性酸素原子（−Ｏ−）またはチオエーテル性硫黄原子（−Ｓ−）が挿入されていてもよく、１つ以上の−ＣＨ2ＣＨ2−は−ＣＨ＝ＣＨ−または−Ｃ≡Ｃ−で置換されていてもよい。
Ａ1、Ａ2、Ａ3、Ａ4、Ａ5およびＡ6：相互に独立して、１，４−シクロヘキセニレン、トランス−１，４−シクロへキシレン基、１，４−フェニレン基、または２，６−ナフチレン基。基中の１つ以上の水素原子は、ハロゲン原子、シアノ基または炭素数１〜１０のアルキル基で置換されていてもよい。また、基中に存在する１つまたは２つの＝ＣＨ−基は窒素原子で置換されていてもよく、１つまたは２つの−ＣＨ２−基は−Ｏ−または−Ｓ−で置換されていてもよい。
Ｚ1、Ｚ2、Ｚ3、Ｚ4、Ｚ5およびＺ6：相互に独立して、単結合または炭素数１〜４のアルキレン基であり、該アルキレン基中の１つ以上の−ＣＨ２−は−Ｏ−または−Ｓ−で置換されていてもよく、基中の１つ以上の水素原子はフッ素原子で置換されていてもよく、１つ以上の−ＣＨ2ＣＨ2−は−ＣＨ＝ＣＨ−または−Ｃ≡Ｃ−で置換されていてもよく、１つの−ＣＨ2ＣＨ2−は−ＣＯＯ−または−ＯＣＯ−で置換されていてもよい。
ａ、ｂ、ｃ、ｄ、ｅおよびｆ：相互に独立して０または１。
【請求項２】
前記式（１）で表される化合物が下式（１−１）で表される化合物であり、前記式（２）で表される化合物が下式（２−１）で表される化合物である請求項１に記載の製造方法。
Ｒ11-(Ａ11)a-Ｚ11-(Ａ21)b-Ｚ21-(Ａ31)c-Ｚ31-(Ａ41)d-Ｚ41-ＣＦ＝ＣＦ−Ｚ51-(Ａ51)e-Ｚ61-(Ａ61)f-Ｒ21      （１−１）
Ｒ11-(Ａ11)a-Ｚ11-(Ａ21)b-Ｚ21-(Ａ31)c-Ｚ31-(Ａ41)d-Ｚ41-ＣＨＦ-ＣＨＦ−Ｚ51-(Ａ51)e-Ｚ61-(Ａ61)f-Ｒ21      （２−１）
式中の記号は以下の意味を示す。
Ｒ11およびＲ21：フッ素原子または炭素数１〜５の直鎖状のアルキル基。
Ａ11、Ａ21、Ａ31、Ａ41、Ａ51およびＡ61：相互に独立して、トランス−１，４−シクロへキシレン基、１，４−フェニレン基、または１つまたは２つのフッ素原子で置換された。１，４−フェニレン基。
Ｚ11、Ｚ21、Ｚ31、Ｚ41、Ｚ51、およびＺ61：相互に独立して、単結合、-(ＣＨ2)2-、-ＣＦ２Ｏ-または-(ＣＦ2)2-。
ａ、ｂ、ｃ、ｄ、ｅおよびｆ：相互に独立して０または１。ただし、ａ＋ｂ＋ｃ＋ｄ＋ｅ＋ｆは２または３。
【請求項３】
前記式（１）で表される化合物が下式（１−２）で表される化合物であり、前記式（２）で表される化合物が下式（２−２）で表される化合物である請求項１に記載の製造方法。
Ｒ11-(Ａ12)a-(Ａ22)b-(Ａ32)c-(Ａ42)d-ＣＦ＝ＣＦ-(Ａ52)e-(Ａ62)f-Ｒ21      （１−２）
Ｒ11-(Ａ12)a-(Ａ22)b-(Ａ32)c-(Ａ42)d-ＣＨＦ-ＣＨＦ-(Ａ52)e-(Ａ62)f-Ｒ21      （２−２）
式中の記号は以下の意味を示す。
Ｒ11およびＲ21：フッ素原子または炭素数１〜５の直鎖状のアルキル基。
Ａ12、Ａ22、Ａ32、Ａ42、Ａ52およびＡ62：相互に独立して、トランス−１，４−シクロへキシレン基、１，４−フェニレン基、または２，３−ジフルオロ−１，４−フェニレン基。
ａ、ｂ、ｃ、ｄ、ｅおよびｆ：相互に独立して０または１。ただし、ａ＋ｂ＋ｃ＋ｄ＋ｅ＋ｆは２または３。
【発明の詳細な説明】
【技術分野】
【０００１】
本発明は液晶化合物として有用な−ＣＨＦ-ＣＨＦ−基を有する化合物の簡便かつ効率的な製造方法に関する。
【背景技術】
【０００２】
液晶素子は携帯電話やＰＤＡなどの携帯機器、複写機やパソコンモニタなどのＯＡ機器用表示装置、液晶テレビなどの家電製品用表示装置をはじめ、時計、電卓、測定器、自動車用計器、カメラなどの用途に使用されており、広い動作温度範囲、低動作電圧、高速応答性、化学的安定性等の種々の性能が要求されている。
このような液晶素子には液晶相を示す材料が使用されているが、従来、上記のような特性の全てを単独で満たす化合物は存在せず、優れた特性を備える液晶化合物や非液晶性化合物を複数混合することで、要求性能を満たす液晶組成物を得ていた。
【０００３】
また、上記のような液晶組成物に使用される化合物に要求される種々の特性において、他の液晶材料または非液晶材料との相溶性に優れ、化学的にも安定であり、液晶素子に用いた場合に広い温度範囲で高速応答性に優れ低電圧駆動できる性質が重要である。このような性質を発揮しうる化合物として、−ＣＨＦ-ＣＨＦ−基を有する化合物が知られている（特許文献１、非特許文献１参照）。
【０００４】
上記特許文献１には、該化合物を製造するための反応スキームがいくつか開示される。スチルベン誘導体を原料として1,2-ジフルオロアルカン誘導体を得る例として、１）スチルベン誘導体を、フッ化ヨウ素と反応させてフッ化ヨウ素付加化合物とし、次いで、さらにフッ化ヨウ素と反応させる方法、２）スチルベン誘導体を、弗酸−ピリジン錯体（Olah試薬）およびＮ-ブロモコハク酸イミド(ＮＢＳ)と反応させてフッ化臭素付加化合物を得、これにフッ化銀を用いてフッ素化する方法、３）スチルベン誘導体を、オスミウムテトラオキシドで酸化して1,2-ジオール化合物し、次いで、ヘキサフルオロプロペン-ジエチルアミン反応物等のフッ素化試剤によりフッ素化する方法が記載されている。
特許文献１には、具体的に、上記１）の方法によりスチルベン骨格にフッ素導入し、−ＣＨＦ-ＣＨＦ−基構造を形成する実施例が示される。
【０００５】
非特許文献１には、下記反応スキームが示される。
【化１】
2014062065.tif 000002
【先行技術文献】
【特許文献】
【０００６】
【特許文献１】特開平０５−８５９７２号公報
【非特許文献】
【０００７】
【非特許文献１】Chemical Commununication, 2007, 5075.
【発明の概要】
【発明が解決しようとする課題】
【０００８】
特許文献１に開示される製造方法は、いずれも工程数が長く、立体選択的に−ＣＨＦ-ＣＨＦ−基を導入することができない。また、高価で腐食性が高く、取扱いの煩雑なフッ素化試薬を使用するという課題を抱えていた。
また、非特許文献１のScheme１に記載の製造方法は、爆発性のある有機過酸化物を用い、工程数が長く、収率が低いといった課題を抱えていた。
本発明は上記のような問題を解決することを目的とする。
すなわち、本発明は、液晶材料として有用な化合物を簡便かつ効率的に得ることができる、汎用性が高い製造方法を提供することを目的とする。特に、簡便に−ＣＨＦ-ＣＨＦ−基の立体を制御する製造方法を提供することを目的とする。
【課題を解決するための手段】
【０００９】
本発明者らは前述した課題を解決するべく鋭意検討した結果、汎用的に入手可能な−ＣＦ＝ＣＦ−誘導体を水素添加することによって −ＣＨＦ-ＣＨＦ−基を持つ液晶化合物を簡便かつ高収率で得られることを見出した。
【００１０】
本発明は、下記の製造方法を提供する。
下式（１）で表される化合物を水素添加する、下式（２）で表される化合物の製造方法。
Ｒ1-(Ａ1)a-Ｚ1-(Ａ2)b-Ｚ2-(Ａ3)c-Ｚ3-(Ａ4)d-Ｚ4-ＣＦ＝ＣＦ−Ｚ5-(Ａ5)e-Ｚ6-(Ａ6)f-Ｒ2      （１）
Ｒ1-(Ａ1)a-Ｚ1-(Ａ2)b-Ｚ2-(Ａ3)c-Ｚ3-(Ａ4)d-Ｚ4-ＣＨＦ-ＣＨＦ−Ｚ5-(Ａ5)e-Ｚ6-(Ａ6)f-Ｒ2      （２）
式中の記号は以下の意味を示す。
Ｒ1およびＲ2：相互に独立して、水素原子、ハロゲン原子、シアノ基、または炭素数１〜１８のアルキル基であり、該アルキル基中、１つ以上の水素原子はハロゲン原子で置換されていてもよく、炭素−炭素原子間（Ｃ−Ｃ）または該基の結合末端にエーテル性酸素原子（−Ｏ−）またはチオエーテル性硫黄原子（−Ｓ−）が挿入されていてもよく、１つ以上の−ＣＨ2ＣＨ2−は−ＣＨ＝ＣＨ−または−Ｃ≡Ｃ−で置換されていてもよい。
Ａ1、Ａ2、Ａ3、Ａ4、Ａ5およびＡ6：相互に独立して、１，４−シクロヘキセニレン、トランス−１，４−シクロへキシレン基、１，４−フェニレン基、または２，６−ナフチレン基。基中の１つ以上の水素原子は、ハロゲン原子、シアノ基または炭素数１〜１０のアルキル基で置換されていてもよい。また、基中に存在する１つまたは２つの＝ＣＨ−基は窒素原子で置換されていてもよく、１つまたは２つの−ＣＨ２−基は−Ｏ−または−Ｓ−で置換されていてもよい。
Ｚ1、Ｚ2、Ｚ3、Ｚ4、Ｚ5およびＺ6：相互に独立して、単結合または炭素数１〜４のアルキレン基であり、該アルキレン基中の１つ以上の−ＣＨ２−は−Ｏ−または−Ｓ−で置換されていてもよく、基中の１つ以上の水素原子はフッ素原子で置換されていてもよく、１つ以上の−ＣＨ2ＣＨ2−は−ＣＨ＝ＣＨ−または−Ｃ≡Ｃ−で置換されていてもよく、１つの−ＣＨ2ＣＨ2−は−ＣＯＯ−または−ＯＣＯ−で置換されていてもよい。
ａ、ｂ、ｃ、ｄ、ｅおよびｆ：相互に独立して０または１。
【００１１】
前記製造方法としては、前記式（１）で表される化合物が下式（１−１）で表される化合物であり、前記式（２）で表される化合物が下式（２−１）で表される化合物である製造方法が好ましい。
Ｒ11-(Ａ11)a-Ｚ11-(Ａ21)b-Ｚ21-(Ａ31)c-Ｚ31-(Ａ41)d-Ｚ41-ＣＦ＝ＣＦ-Ｚ51-(Ａ51)e-Ｚ61-(Ａ61)f-Ｒ21      （１−１）
Ｒ11-(Ａ11)a-Ｚ11-(Ａ21)b-Ｚ21-(Ａ31)c-Ｚ31-(Ａ41)d-Ｚ41-ＣＨＦ-ＣＨＦ-Ｚ51-(Ａ51)e-Ｚ61-(Ａ61)f-Ｒ21      （２−１）
式中の記号は以下の意味を示す。
Ｒ11およびＲ21：フッ素原子または炭素数１〜５の直鎖状のアルキル基。
Ａ11、Ａ21、Ａ31、Ａ41、Ａ51およびＡ61：相互に独立して、トランス−１，４−シクロへキシレン基、１，４−フェニレン基、または１つまたは２つのフッ素原子で置換された。１，４−フェニレン基。
Ｚ11、Ｚ21、Ｚ31、Ｚ41、Ｚ51、およびＺ61：相互に独立して、単結合、-(ＣＨ2)2-、-ＣＦ２Ｏ-または-(ＣＦ2)2-。
ａ、ｂ、ｃ、ｄ、ｅおよびｆ：相互に独立して０または１。ただし、ａ＋ｂ＋ｃ＋ｄ＋ｅ＋ｆは２または３。
【００１２】
また、前記製造方法としては、前記式（１）で表される化合物が下式（１−２）で表される化合物であり、前記式（２）で表される化合物が下式（２−２）で表される化合物である製造方法がより好ましい。
Ｒ11-(Ａ12)a-(Ａ22)b-(Ａ32)c-(Ａ42)d-ＣＦ＝ＣＦ-(Ａ52)e-(Ａ62)f-Ｒ21      （１−２）
Ｒ11-(Ａ12)a-(Ａ22)b-(Ａ32)c-(Ａ42)d-ＣＨＦ-ＣＨＦ-(Ａ52)e-(Ａ62)f-Ｒ21      （２−２）
式中の記号は以下の意味を示す。
Ｒ11およびＲ21：フッ素原子または炭素数１〜５の直鎖状のアルキル基。
Ａ12、Ａ22、Ａ32、Ａ42、Ａ52およびＡ62：相互に独立して、トランス−１，４−シクロへキシレン基、１，４−フェニレン基、または２，３−ジフルオロ−１，４−フェニレン基。
ａ、ｂ、ｃ、ｄ、ｅおよびｆ：相互に独立して０または１。ただし、ａ＋ｂ＋ｃ＋ｄ＋ｅ＋ｆは２または３。
【発明の効果】
【００１３】
本発明の製造方法によれば、液晶材料として有用な化合物を簡便かつ効率的に得ることができる。
特に、本発明の製造方法は、簡便に−ＣＨＦ−ＣＨＦ−基の立体を制御することができるため、例えば、誘電率異方性が負である化合物などを容易に製造することができるという特長を有する。
【発明を実施するための形態】
【００１４】
本発明について説明する。
なお、本明細書において、式（１）で表される化合物を「化合物（１）」と記す場合があり、他の式で表される化合物も同様に記す場合がある。
本明細書において、特に断りのない限り、式（１）および式（２）におけるＲ1に近いほうを常に４位とし、Ｒ2に近いほうを常に１位とする。例えば式（１）中のＡ1はＺ1と結合する側が１位であり、Ｒ1と結合する側が４位である。
また、本明細書の化合物において、−Ｏ−および／または−Ｓ−が連鎖することはない。
また、本明細書において、「Δεが負に大きい」とは、Δεが負であって、その絶対値が大きいことを意味する。つまり、Δεの値が−１と−２であれば、−２の方が「Δεが負に大きい」となる。
また、本明細書において、液晶化合物とは、液晶相を示す化合物および液晶相を示さないが液晶組成物の構成成分として有用である化合物を意味するものである。
【００１５】
＜Ｒ1およびＲ2＞
化合物（１）および化合物（２）において、Ｒ1およびＲ2は前記と同じ意味を示す。また、水素原子のフッ素原子への置換、Ｃ−Ｃ間または該基の結合末端への−Ｏ−または−Ｓ−の挿入、および−ＣＨ2ＣＨ2−の−ＣＨ＝ＣＨ−または−Ｃ≡Ｃ−への置換は、同一のアルキル基に対して同時に行われていてもよい。
Ｒ1およびＲ2において、アルキル基中の−ＣＨ2ＣＨ2−が、−ＣＨ＝ＣＨ−または−Ｃ≡Ｃ−で置換された基としては、アルケニル基またはアルキニル基が挙げられる。
【００１６】
以下、−Ｏ−、−Ｓ−およびフッ素原子の少なくとも１つで置換されたアルキル基を「置換アルキル基」と記す。
アルキル基中の１つ以上の水素原子がフッ素原子で置換された基としては、フルオロアルキル基が挙げられる。
アルキル基中のＣ−Ｃ間に−Ｏ−または−Ｓ−が挿入された基としては、アルコキシアルキル基またはアルキルチオアルキル基等が挙げられ、基の結合末端に−Ｏ−または−Ｓ−が挿入された基としては、アルコキシ基またはアルキルチオ基等が挙げられる。
フッ素原子の置換と、−Ｏ−の挿入が同時に行われた基としては、フルオロアルコキシ基等が挙げられる。
【００１７】
また、−Ｏ−、−Ｓ−およびフッ素原子の少なくとも１つで置換されたアルケニル基を「置換アルケニル基」と記す。
アルケニル基中の１つ以上の水素原子がフッ素原子で置換された基としては、フルオロアルケニル基等が挙げられる。
アルケニル基の結合末端に−Ｏ−または−Ｓ−が挿入された基としては、アルケニルオキシ基、アルケニルチオ基等が挙げられる。
【００１８】
また、アルキル基としては、メチル基、エチル基、プロピル基、ブチル基およびペンチル基等が挙げられる。
また、アルコキシ基としては、メトキシ基、エトキシ基およびプロポキシ基等が挙げられる。
また、アルコキシアルキル基としては、メトキシメチル基およびエトキシメチル基等が挙げられる。
また、アルキルチオ基としては、メチルチオ基、エチルチオ基およびプロピルチオ基等が挙げられる。
また、アルキルチオアルキル基としては、メチルチオメチル基およびエチルチオメチル基等が挙げられる。
また、フルオロアルキル基として、トリフルオロメチル基およびペンタフルオロエチル基等が挙げられる。
また、フルオロアルコキシ基として、トリフルオロメトキシ基およびジフルオロメトキシ基等が挙げられる。
【００１９】
また、アルケニル基としては、ビニル基、１−プロペニル基、１−ブテニル基、１−ペンテニル基、３−ブテニル基、３−ペンテニル基等が挙げられる。
また、アルケニルオキシ基としては、アリルオキシ基等が挙げられる。
また、アルケニルチオ基としては、アリルチオ基等が挙げられる。
また、フルオロアルケニル基としては、１，２，２−トリフルオロビニル基等が挙げられる。
【００２０】
Ｒ1は、水素原子、ハロゲン原子、シアノ基、炭素数１〜１０のアルキル基、アルケニル基、置換アルキル基、置換アルケニル基のいずれかであることが好ましく、炭素数１〜５の直鎖状のアルキル基またはフッ素原子であることがより好ましい。
Ｒ2は、炭素数１〜５の直鎖状のアルキル基またはフッ素原子であることがより好ましい。
【００２１】
なお、化合物（１）において、Ｒ1やＲ2がアルケニル基等不飽和結合を有する基である場合は、水添反応により、化合物（２）において、これらの基は水添されて対応するアルキル基となるか、アルケニル基等のままである。これは反応条件に拠るものであり、適切な触媒を選ぶことにより、全てアルキル基とすることも可能であり、逆に、選択的にアルケニル基等を残すこともできる。
【００２２】
＜Ａ1、Ａ2、Ａ3、Ａ4、Ａ5およびＡ6＞
化合物（１）および化合物（２）において、Ａ1、Ａ2、Ａ3、Ａ4、Ａ5およびＡ6は、前記と同じ意味を示す。
【００２３】
ここで、ハロゲン原子、シアノ基または炭素数１〜１０のアルキル基の置換と、窒素原子または酸素原子の置換とは、同一の基に対して同時に行われていてもよい。
【００２４】
また、Ａ1、Ａ2、Ａ3、Ａ4、Ａ5およびＡ6の基中の１つ以上の水素原子が置換された基としては、１個または２個のフッ素原子で置換された１，４−フェニレン基および、２，６−ナフチレン基が挙げられる。
【００２５】
また、１，４−フェニレン基の基中に存在する１個または２個の＝ＣＨ−基が窒素原子で置換された基としては、２，５−ピリミジニレン基または２，５−ピリジニレン基が挙げられる。
また、トランス−１，４−シクロへキシレン基の基中に存在する１個または２個の−ＣＨ2−基が、−Ｏ−または−Ｓ−で置換された基として、１，３−ジオキサン−２，５−ジイル基および１，３−ジチアン−２，５−ジイル基が挙げられる。
【００２６】
Ａ1、Ａ2、Ａ3、Ａ4、Ａ5およびＡ6の各々は、トランス−１，４−シクロヘキシレン基、１，４−フェニレン基および１個または２個のフッ素原子で置換された１，４−フェニレン基であることが好ましく、減粘剤としても使用可能であることから、トランス−１，４−シクロへキシレン基、１，４−フェニレン基、または２，３−ジフルオロ−１，４−フェニレン基が特に好ましい。
【００２７】
なお、化合物（１）において、Ａ1〜Ａ6の少なくとも１つが１，４−シクロヘキセニレン基である場合は、水添反応により、化合物（２）において、１，４−シクロヘキセニレン基は水添されてトランス−１，４−シクロへキシレン基となるか、１，４−シクロヘキセニレン基のままである。これは反応条件に拠るものであり、適切な触媒を選ぶことにより、全てトランス−１，４−シクロへキシレン基とすることも可能であり、逆に、選択的に１，４−シクロヘキセニレン基を残すこともできる。
【００２８】
＜Ｚ1、Ｚ2、Ｚ3、Ｚ4、Ｚ5およびＺ6＞
化合物（１）、化合物（２）において、Ｚ1、Ｚ2、Ｚ3、Ｚ4、Ｚ5およびＺ6は、前記と同じ意味を示す。
【００２９】
ここで、水素原子のフッ素原子への置換、Ｃ−Ｃ間または該基の結合末端への−Ｏ−または−Ｓ−の挿入、および−ＣＨ2ＣＨ2−の−ＣＨ＝ＣＨ−または−Ｃ≡Ｃ−への置換、１つの−ＣＨ2ＣＨ2−の−ＣＯＯ−または−ＯＣＯ−への置換は、同一のアルキレン基に対して同時に行われていてもよい。
Ｚ1、Ｚ2、Ｚ3、Ｚ4、Ｚ5およびＺ6において、アルキレン基中の−ＣＨ2ＣＨ2−が、−ＣＨ＝ＣＨ−または−Ｃ≡Ｃ−で置換された基としては、アルケニレン基またはアルキニレン基が挙げられる。
また、アルキレン基としては、−(ＣＨ２)２−、−(ＣＨ２)4−等が挙げられる。
また、アルケニレン基としては、−ＣＨ＝ＣＨ−、−(ＣＨ２)２−ＣＨ＝ＣＨ−、−ＣＨ２−ＣＨ＝ＣＨ−ＣＨ２−、−ＣＨ＝ＣＨ−(ＣＨ２)２−等が挙げられる。
また、アルキニレン基としては、−Ｃ≡Ｃ−、−(ＣＨ２)２−Ｃ≡Ｃ−等が挙げられる。
また、基中の１つ以上の水素原子がフッ素原子で置換されたアルキレン基としては、−ＣＨＦ−ＣＨＦ−、−(ＣＦ２)２−、−(ＣＨ２)３−ＣＦ２−等が挙げられる。
また、基中の１個以上の−ＣＨ２−が−Ｏ−または−Ｓ−で置換されたアルキレン基としては、−ＣＨ２Ｏ−、−ＯＣＨ２−、−ＣＨ２Ｓ−および−ＳＣＨ２−等が挙げられる。
【００３０】
Ｚ1、Ｚ2、Ｚ3、Ｚ4、Ｚ5およびＺ6の各々は、単結合、−(ＣＨ２)−、−(ＣＦ２)２−のいずれかであることが好ましく、単結合である場合の化合物（１）は減粘剤としても使用可能であることから、単結合が特に好ましい。
【００３１】
なお、化合物（１）において、Ｚ1〜Ｚ6の少なくとも１つががアルケニレン基等不飽和結合を有する基である場合は、水添反応により、化合物（２）において、これらの基は水添されて対応するアルキレン基となるか、アルケニレン基等のままである。これは反応条件に拠るものであり、適切な触媒を選ぶことにより、全てアルキレン基とすることも可能であり、逆に、選択的にアルケニレン基等を残すこともできる。
【００３２】
＜ａ、ｂ、ｃ、ｄ、ｅおよびｆ＞
化合物（１）および化合物（２）において、ａ、ｂ、ｃ、ｄ、ｅおよびｆは前記と同じ意味を示す。
ここで、ａ＋ｂ＋ｃ＋ｄ＋e＋ｆが２または３であることが好ましい。
【００３３】
次に、本発明の製造方法について説明する。
なお、以下では、ガスクロマトグラフィーを「ＧＣ」、ガスクロマトグラフィー純度「ＧＣｐ」Ｎ，Ｎ−ジメチルホルムアミドを「ＤＭＦ」、テトラヒドロフランを「ＴＨＦ」、ジメチルスルホキシドを「ＤＭＳＯ」、Ｎ，Ｎ−ジメチルアセトアミドを「ＤＭＡｃ」と記す場合がある。
【００３４】
本発明の製造方法は、化合物（１）に水素添加することで、化合物（２）を製造する製造方法である。
ここで、出発原料となる化合物（１）は、ＷＯ２０１０−０７４０７１や、特開平０３−４１０３７号公報に記載の方法に従い、入手することができる。
【００３５】
本発明の製造方法の反応条件は触媒存在下、無溶媒または溶媒中で化合物（１）と水素または水素源を混合することにより実施可能である。
【００３６】
溶媒としては、芳香族化合物、脂肪族炭化水素、脂環式炭化水素、エステル系溶媒、脂肪族エーテル化合物、環状エーテル化合物、非プロトン性極性溶媒を使用することが望ましい。例えば芳香族化合物としては、ベンゼン、トルエン、クロロベンゼン、ブロモベンゼンが好ましい。脂肪族炭化水素としては、ヘキサン、ヘプタンが好ましい。脂環式炭化水素としては、シクロヘキサンが好ましい。エステル系溶媒としては、酢酸メチル、酢酸エチル、酢酸ブチルが好ましい。脂肪族エーテル化合物としては、ジエチルエーテル、メチル−ｔｅｒｔ−ブチルエーテル、エチレングリコールジメチルエーテル、ジエチレングリコールジメチルエーテルが好ましい。環状エーテル化合物としては、ＴＨＦ、ジオキサンが好ましい。非プロトン性極性溶媒としては、ＤＭＦ、ＤＭＳＯ、アセトニトリル、ＤＭＡｃが好ましい。プロトン性極性溶媒としては、メチルアルコール、エチルアルコール、イソプロピルアルコール、ｔｅｒｔ−ブチルアルコール、ｎ-ブチルアルコールが好ましい。ハロゲン原子化炭化水素としては、ジクロロメタン、クロロホルム、四塩化炭素、１，２−ジクロロエタンが好ましい。また前記溶媒を混合しても反応を実施することができる。
【００３７】
溶媒の使用量については、反応が安全にかつ安定に実施できる量であればよい。好ましくは化合物（１）に対して質量で０〜２０倍量の範囲である。
反応温度は、撹拌を良好に行える温度であればよい。化合物の構造にもよるが、−４０℃〜２００℃の範囲が好ましい。より好ましい反応温度は原料である化合物（１）または生成物である化合物（２）の分解を抑制し、かつ転化率を向上させることができる３０℃〜１５０℃の範囲である。
【００３８】
触媒としては、遷移元素を含むものが好ましい。より好ましくは、８族、９族、１０族、１１族元素を含むものである。より好ましくは、ルテニウム、パラジウム、白金元素を含むものである。
【００３９】
水素源としては、水素、ギ酸およびその誘導体、金属水素化物が好ましい。
【実施例】
【００４０】
以下に、実施例を挙げて本発明を更に具体的に説明する。なお以下の例は、本発明を制限することなく、本発明を例示しようとするものである。
【００４１】
（実施例１）
下記式（２ａ）の化合物を製造した。この化合物は、上記化合物（２）においてａ＝ｂ＝１、ｃ＝ｄ＝ｅ＝ｆ＝０、Ｒ1がｎ−プロピル基、Ｒ2がメチル基、Ａ1およびＡ2がいずれもトランス―１，４−シクロへキシレン基、Ｚ1およびＺ2がいずれも単結合である化合物に相当する。
【００４２】
【化２】
2014062065.tif 000003
耐圧容器に、ＷＯ２０１０−０７４０７１に記載の方法に準じて得た化合物（１ａ）１８．９６ｇ、５％パラジウムカーボン（５０％含水品）４．３５ｇ、トルエン３９ｍｌ、エタノール４ｍｌを加え、水素圧０．８ＭＰａ、室温で一晩攪拌を行った。得られた粗油をろ過し、濃縮を行った。得られた残渣をシリカクロマトグラフィーで精製後、トルエン−ソルミックスＡ−１１（日本アルコール販売社製）から再結晶を行い化合物（２ａ）７．４４ｇを得た。
【００４３】
なお、各種スペクトルデータの測定結果は該当化合物の構造を強く支持した。
1Ｈ ＮＭＲ（ＣＤＣｌ3，δ）:４．７７（ｍ，１Ｈ），４．０１（ｍ，８Ｈ），２．０−０．８６（ｂｒ，３０Ｈ）．
19ＦＮＭＲ（ＣＤＣｌ3，δ）:−１９１．６（ｍ，１Ｆ），−２０３．０（ｍ，１Ｆ）．
ＧＣ−ＭＳ  Ｍ＋：２８６
【００４４】
得られた化合物（２ａ）の透明点、屈折率異方性、誘電率異方性、バルク粘度をそれぞれ測定した。
なお、測定に用いた母液晶Ａは、以下のようにして調製した。
［母液晶の調合］
測定に用いる母液晶組成物（母液晶Ａ）として以下の比率の組成物を調合した。なお、以下の式におけるＣｙはトランス−１，４−シクロへキシレン基、Ｐｈは１，４−フェニレン基を示す。
Ｃ3Ｈ7-Ｃｙ-ＣＯＯ-Ｐｈ-ＯＣ2Ｈ5      １７質量％
Ｃ3Ｈ7-Ｃｙ-ＣＯＯ-Ｐｈ-ＯＣ4Ｈ9      ２７質量％
Ｃ4Ｈ9-Ｃｙ-ＣＯＯ-Ｐｈ-ＯＣ2Ｈ5      ２１質量％
Ｃ5Ｈ11-Ｃｙ-ＣＯＯ-Ｐｈ-ＯＣＨ3      ２１質量％
Ｃ5Ｈ11-Ｃｙ-ＣＯＯ-Ｐｈ-ＯＣ2Ｈ5     １４質量％
【００４５】
［透明点（Ｔｃ）］
化合物（２ａ）１０質量％と母液晶Ａ  ９０質量％との混合物を用いて、偏光顕微鏡を備えた融点測定装置のホットプレート（メトラー社ＦＰ−８２ＨＴ型ホットステージ）に、試料（目的化合物と母液晶との混合物）を置き、１℃／分の速度で加熱しながら偏光顕微鏡を観察した。試料の一部が液晶相から等方性液体に変化したときの温度を透明点（Ｔｃ）として、外挿により求めたところ６８．０℃であった。
【００４６】
［屈折率異方性（Δｎ）の測定］
化合物（２ａ）１０質量％と母液晶Ａ  ９０質量％との混合物を用いて、２５℃における屈折率異方性（Δｎ）を外挿により求めた。
【００４７】
［誘電率異方性（Δε）の測定］
化合物（２ａ）１０質量％と母液晶Ａ  ９０質量％との混合物を２枚のガラスセル（間隔８μｍ）の間に封入した。このセルに１００ｍＶの電圧を印加して液晶分子の短軸方向の誘電率（ε⊥）を測定した。８８Ｖの電圧を印加して液晶分子の長軸方向の誘電率（ε‖）を測定した。
化合物の誘電率異方性（Δε）は式Δε＝ε‖−ε⊥から組成物のΔεを求めて、外挿することで求めた。
２０℃でのΔεを求めたところ、−３．１１であった。
【００４８】
［バルク粘度の測定］
化合物（２ａ）１０質量％と母液晶Ａ  ９０質量％との混合物を、ずり粘度計を用いて２５℃および２０℃にて測定後、外挿によって算出したところ、２５℃で２０．９ｍｍ２・ｓ-1、２０℃で２５．７ｍｍ２・ｓ-1であった。
【００４９】
各種物性評価結果を表１に示す。
【表１】
2014062065.tif 000004
【００５０】
本発明の製造方法により、簡便に−ＣＨＦ-ＣＨＦ−基の立体を制御でき、誘電率異方性が負である化合物を容易に合成できることがわかった。